Brevet FR3145754A1 — publié le 20240816

Composition comprenant au moins un peroxyde organique, au moins un émulsifiant, et au moins un sel La présente invention concerne une composition comprenant au moins un peroxyde organique, au moins un agent émulsifiant, au moins un sel et de l’eau. L’invention se rapporte également à l’utilisation d’une composition telle que définie ci-avant pour la polymérisation ou la copolymérisation d’un ou plusieurs monomères éthyléniquement insaturés, de préférence un ou plusieurs monomères éthyléniquement insaturés halogénés, plus préférentiellement le chlorure de vinyle. La présente invention a aussi trait à un polymère vinylique halogéné obtenu par polymérisation ou copolymérisation d’au moins un monomère éthyléniquement insaturé halogéné en présence d’au moins une composition telle que définie précédemment. Composition comprenant au moins un peroxyde organique, au moins un émulsifiant, et au moins un sel La présente invention concerne une composition comprenant au moins un peroxyde organique, au moins un agent émulsifiant, au moins un sel et de l’eau. L’invention se rapporte également à l’utilisation d’une composition telle que définie ci-avant pour la polymérisation ou la copolymérisation d’un ou plusieurs monomères éthyléniquement insaturés, de préférence un ou plusieurs monomères éthyléniquement insaturés halogénés, plus préférentiellement le chlorure de vinyle. La présente invention a aussi trait à un polymère vinylique halogéné obtenu par polymérisation ou copolymérisation d’au moins un monomère éthyléniquement insaturé halogéné en présence d’au moins une composition telle que définie précédemment. Les peroxydes organiques, sous forme liquide ou solide, sont couramment utilisés en tant qu’amorceurs de polymérisation de monomères à insaturation éthyléniques pour la synthèse de différents types de polymères. Les peroxydes organiques peuvent être des peroxydicarbonates, des peroxyesters ou des peroxydes de diacyle, des peroxykétals, des monoperoxycarbonates ou des peroxydes de dialkyle. Toutefois, leur mise en œuvre pose fréquemment un certain nombre de problèmes. En effet, les peroxydes organiques constituent le plus souvent des espèces fortement instables car elles se décomposent relativement aisément sous l’action d’un faible apport de chaleur, d’énergie mécanique (friction ou choc) ou de contaminants incompatibles. Ainsi, en cas d’élévation incontrôlée de la température de stockage, certains peroxydes organiques peuvent subir une décomposition exothermique autoaccélérée susceptible d’entraîner des explosions violentes et/ou des incendies plus ou moins graves. En outre, dans ces conditions, certains de ces peroxydes organiques peuvent libérer des vapeurs combustibles pouvant réagir avec toute source d’ignition ce qui peut augmenter, voire accélérer, de manière drastique les risques d’explosion violente. Il en résulte qu’il est important de prendre des mesures de précautions adéquates en termes de sécurité lors du stockage et du transport des peroxydes organiques. Afin de pallier à ces inconvénients, les peroxydes organiques sont notamment conditionnés sous la forme d’émulsions aqueuses à base d’antigels. Ainsi la présence d’eau permet à la fois d’absorber et de dissiper l’énergie générée en cas d’éventuels décompositions exothermiques des peroxydes organiques tandis que l’antigel a pour rôle de maintenir l’émulsion sous forme liquide, à des températures bien inférieures à 0°C, par exemple à des températures inférieures à -10°C, voire généralement inférieures à -15°C, ce qui permet de prévenir et/ou de limiter les risques d’une décomposition exothermique involontaire des peroxydes organiques au cours des opérations de stockage et de transport. Les émulsions aqueuses contiennent généralement en outre au moins un agent émulsifiant ayant l’avantage d’abaisser la tension interfaciale entre la phase aqueuse et le peroxyde organique afin de faciliter sa dispersion sous forme de gouttelettes et de maintenir la taille de ces dernières dans le temps. Ainsi le rôle de l’agent émulsifiant est de stabiliser les gouttelettes de peroxyde dans la phase aqueuse. En effet, au cours du temps, les gouttelettes de peroxyde peuvent s’agglomérer entre elles provoquant une augmentation de leur taille moyenne et de leur taille maximale ce qui peut conduire, dans certains cas, à une séparation de phase totale ou partielle et, par conséquent, à une déstabilisation globale de l’émulsion. Par ailleurs, outre ces considérations de sécurité dues à ce phénomène de déstabilisation, l’utilisation d’émulsions aqueuses de peroxyde organique non homogènes en tant qu’initiateur de polymérisation dans une émulsion ou suspension de monomères à insaturation éthylénique peut aussi engendrer des points d’hétérogénéité au sein du produit polymérique final. Ces hétérogénéités se traduisent généralement par la présence de particules de grains compacts qui sont des particules de polymères mal gélifiées lors de la mise en œuvre à l’état fondu (phénomène appelé « fish-eyes » en anglais ; grains durs). Or la présence des grains durs opacifie le matériau obtenu ce qui va impacter sa transparence, qui peut revêtir un critère primordial en fonction des applications considérées, notamment dans des applications médicales, et/ou ses propriétés mécaniques. Au vu de ce qui précède, les émulsions aqueuses de peroxyde organique doivent donc être stables pour des questions de sécurité non seulement au cours de leur production mais également lors d’une période relativement longue correspondant à leur transport et à leur stockage avant d’être utilisées en tant qu’initiateurs de polymérisation ainsi que pour des raisons liées à la qualité du produit obtenu. Les émulsions aqueuses de peroxydes organiques comprennent généralement, à titre d’agents antigels, un ou plusieurs alcools solubles dans l’eau à température ambiante ayant un faible poids moléculaire, tels que le méthanol ou l’éthanol, notamment le méthanol. La quantité de l’agent antigel nécessaire pour assurer une émulsion liquide à une température donnée inférieure à 0°C dépend de sa masse moléculaire. La quantité de méthanol nécessaire est donc inférieure à celle de l’éthanol. En même temps, la volatilité des alcools diminue avec la masse moléculaire. Afin de diminuer le risque lié au point d’éclair de l’émulsion, il faudra choisir un alcool avec une plus grande masse moléculaire. Pour maintenir le point de fusion de l’émulsion à la même température, il faut significativement augmenter la quantité de l’alcool dans la phase aqueuse, ce qui induit des problèmes de stabilité de l’émulsion et augmente la quantité de molécules organiques se trouvant dans les effluents aqueux du procédé de polymérisation pouvant créer une forte demande chimique en oxygène (DCO). De plus, de tels antigels ont l’inconvénient d’être volatils et de générer des composés organiques volatils (COV) qui peuvent s’avérer être nocifs pour la santé des opérateurs, notamment au cours des différentes étapes de manipulation des émulsions aqueuses de peroxydes organiques mises en œuvre pour la synthèse de polymères obtenus à partir d’un ou plusieurs monomères à insaturation éthylénique. En d’autres termes, la présence de ces antigels peut également poser des problèmes de sécurité sanitaires lors de la manipulation des émulsions aqueuses de peroxydes organiques. Ainsi l’un des objectifs de la présente invention est de proposer une composition sous forme d’émulsion aqueuse de peroxyde organique stable et homogène dans le temps, destinée à être utilisée en tant qu’amorceurs de polymérisation, qui ne présente pas les inconvénients précédemment décrits en matière de sécurité et de qualité du produit obtenu, notamment en proposant une composition susceptible de former une quantité réduite de composés organiques volatils (COV) et de molécules organiques dans les effluents aqueux diminuant ainsi la demande chimique en oxygène (DCO). En d’autres termes, l’un des buts de la présente invention est de proposer une composition à base de peroxyde organique qui pose moins de problèmes en termes de sécurité, en particulier sanitaires, pour les opérateurs que les émulsions aqueuses de peroxydes organiques habituellement mises en œuvre pour la synthèse de polymères obtenus à partir de monomères à insaturation éthylénique tout étant capable d’être stable et homogène dans le temps et ne présentant qu’une quantité réduite de molécules organiques dans la phase aqueuse. Autrement dit, l’un des buts de la présente invention est de proposer une composition à base de peroxyde organique stable dans le temps ayant des qualités d’usage améliorées, en particulier présentant une viscosité faible, ce qui permet aussi d’assurer une bonne utilisation du peroxyde organique lors de la polymérisation et de notamment faciliter tous les transferts de l’émulsion aussi bien au cours de sa fabrication que de son utilisation. La présente invention a donc notamment pour objet une composition comprenant un ou plusieurs peroxydes organiques dans une teneur de 20 à 70 % en poids, un ou plusieurs émulsifiants, éventuellement un ou plusieurs agents antigels, au moins un sel et de l’eau. La composition selon l’invention présente ainsi l’avantage de poser moins de problèmes de sécurité, en particulier en termes sanitaires, pour les opérateurs que les émulsions aqueuses de peroxydes organiques classiquement mises en œuvre lors de la synthèse de polymères obtenus à partir de monomères à insaturation éthylénique. En effet, la composition selon l’invention génère moins de composés organiques volatils (COV) que les émulsions aqueuses de peroxyde organique classiquement utilisées dans l’art antérieur, ainsi qu’une quantité réduite de molécules organiques dans les effluents aqueux du procédé de polymérisation. En particulier, la composition selon invention engendre une demande chimique en oxygène (DCO) moins importante que les émulsions aqueuses de peroxyde organique classiquement utilisées dans l’art antérieur. Par ailleurs, la composition selon l’invention présente également l’avantage d’être stable et homogène à une température strictement inférieure à 0°C, de préférence inférieure à -5°C, plus préférentiellement inférieure à -10°C. De plus, la composition selon l’invention présente une viscosité faible ce qui autorise un temps d’écoulement court ce qui permet de faciliter les étapes de déchargement de l'émulsion dans des silos intermédiaires de stockage, de pompage et d'introduction de l’émulsion de peroxyde organique dans un réacteur de polymérisation. Par ailleurs, la composition selon l’invention peut présenter une taille moyenne de gouttelettes adaptées pour l’application. Ainsi la composition selon l’invention peut donc être transportée et stockée en sécurité dans des unités de production de polymères et conduire à des matériaux polymériques de bonne qualité. La composition selon l’invention présente notamment l’avantage d’avoir des gouttelettes ayant une taille moyenne faible avec une distribution étroite. L’invention a également pour objet l’utilisation d’une composition telle que définie précédemment pour la polymérisation ou la copolymérisation d’un ou plusieurs monomères éthyléniquement insaturés, en particulier un ou plusieurs monomères vinyliques, de préférence halogénés, et plus préférentiellement le chlorure de vinyle. La composition selon l’invention peut donc être utilisée en tant qu’initiateurs de polymérisation pour la synthèse de polymères ou de copolymères obtenus à partir d’un ou plusieurs monomères éthyléniquement insaturés. Ainsi la composition est compatible avec la polymérisation ou la copolymérisation de monomères éthyléniquement insaturés, de préférence de monomères vinyliques, plus préférentiellement de monomères vinyliques halogénés. En outre, l’invention concerne aussi un polymère vinylique halogéné obtenu par polymérisation ou copolymérisation d’au moins un monomère éthyléniquement insaturé halogéné en présence de la composition telle que définie ci-avant. D’autres caractéristiques et avantages de l’invention apparaîtront plus clairement à la lecture de la description et des exemples qui suivent. Dans ce qui va suivre, et à moins d’une autre indication, les bornes d’un domaine de valeurs sont comprises dans ce domaine. L’expression « au moins un » est équivalente à l’expression « un ou plusieurs ». Composition La composition selon l’invention comprend 20 à 70 % en poids d’un ou plusieurs peroxydes organiques. De préférence, le ou les peroxydes organiques est ou sont choisis dans le groupe constitué par les peroxydicarbonates, les peroxyesters, les peroxydes de diacyle, les peroxykétals, les monoperoxycarbonates, les peroxydes de dialkyle et leurs mélanges. Les peroxydes organiques peuvent être des peroxydicarbonates, de préférence choisis dans le groupe constitué par le peroxydicarbonate de di-sec-butyl, le peroxydicarbonate de dibutyl, le peroxydicarbonate de diisopropyl, le peroxydicarbonate de bis(3-methoxybutyl), le peroxydicarbonate de bis(isobutyl), le peroxydicarbonate de dineopentyle, le peroxydicarbonate de bis[2-(2-méthoxyéthoxy)éthyl], le peroxydicarbonate de bis (3-methoxy-3-méthylbutyl), le peroxydicarbonate de bis(2-ethoxyéthyl), le peroxydicarbonate de di(2-éthylhexyl), le peroxydicarbonate de bis(1-méthylheptyl), et leurs mélanges. De préférence, le peroxydicarbonate est choisi dans le groupe constitué par le peroxydicarbonate de di(2-éthylhexyl), le peroxydicarbonate de di-sec-butyl et leur mélange, plus préférentiellement le peroxydicarbonate de di-sec-butyl. Les peroxydes organiques peuvent être aussi des peroxyesters, de préférence choisis dans le groupe constitué par le tert-amyl peroxypivalate, le tert-butyl peroxypivalate, le tert- butyl peroxy isobutyrate, l’α-cumyl peroxyneodécanoate, α-cumyl peroxyneoheptanoate, le 2,4,4 triméthylpenty1-2- peroxyneodécanoate, le tert-butyl peroxyneoheptanoate, le tert-amyl peroxy 2-éthylhexanoate, le tertbutyl peroxy 2-éthylhexanoate, le -1,1,3,3 tétraméthyl butyl-peroxy-2 éthylhexanoate, le tert-amyl peroxyneodecanoate, le tert-butyl peroxyneodecanoate, 1,1,3,3 tetramethylbutylperoxypivalate, le 3-hydroxy-1,1-diméthylbutyl peroxyneodécanoate, le tert-amyl peroxy n-heptanoate, le tert-butyl peroxy n-heptanoate, le tert-amyl peroxy n-octanoate, le tert-butyl peroxy n-octanoate et leurs mélanges. Les peroxydes organiques peuvent être des peroxydes de diacyle, de préférence choisis dans le groupe constitué par le peroxyde de diisobutyroyl, le peroxyde de di(3,5,5-trimethylhexanoy1), le peroxyde de di(2-ethylhexanoy1), le peroxyde de di(n-heptanoyl), ainsi que les peroxydes asymétriques tels que le peroxyde de isobutyroyl octanoyl, le peroxyde de isobutyroyl decanoyl, le peroxyde de isobutyroyl lauroyl, le peroxyde de 2- éthylbutanoyl decanoyl, et leurs mélanges. De préférence, les peroxydes de diacyle sont choisis dans le groupe constitué par le peroxyde de diisobutyroyl, le peroxyde de di(3,5,5-trimethylhexanoy1, et leur mélange. Les peroxydes organiques peuvent être des peroxykétals, de préférence choisis dans le groupe constitué par le 1,1-di(tert-amyl peroxy)cyclohexane, le 1,1-di(tert-butylperoxy)-3,3,5, triméthylcyclohexane), 2,2-di(4,4-di(tert-butylperoxy)cyclohexyle)propane, le 1,1-di(tert-butylperoxy)-cyclohexane, 3,6,9-triethyl-3,6,9-trimethyl-1,4,7-triperoxonane et leur mélange, de préférence est le 1,1-di(tert-amyl peroxy)cyclohexane. Les peroxydes organiques peuvent être des monoperoxycarbonates, de préférence choisis dans le groupe constitué par le OO-tert-butyle O-isopropyle monoperoxycarbonate (TBIC), le OO-tert-amyl O-isopropyl monoperoxycarbonate (TA-IPC), le OO-tert-butyle-O-2-éthyle hexyle monoperoxycarbonate (TBEC) et le OO-tert-amyl-O-2ethyle hexyle monoperoxycarbonate. Les peroxydes organiques peuvent être des peroxydes de dialkyle de préférence choisis dans le groupe constitué par le 2,5-dimethyl 2,5-di(tert-butylperoxy)-hexane, le peroxyde de tert-butyl cumyl, le peroxyde de di-tert-amyl, le peroxyde de di-tert-butyl et des mélanges de ceux-ci De préférence, les peroxydes organiques sont choisis dans le groupe constitué par les peroxydicarbonates, les peroxyesters, peroxydes de diacyle et leurs mélanges. De préférence, les peroxydes organiques sont choisis dans le groupe constitué par le peroxydicarbonate de di(2-éthylhexyl), par exemple vendu sous la dénomination commerciale Luperox ® 223, le peroxydicarbonate de di-sec-butyl, par exemple vendu sous la dénomination commerciale Luperox ® 225, et le tert-butyl peroxypivalate, par exemple vendu sous la dénomination commerciale Luperox ® 11. De préférence, les peroxydes organiques sont des peroxydicarbonates, de préférence le peroxydicarbonate de di(2-éthylhexyl), le peroxydicarbonate de di-sec-butyl et leur mélange, plus préférentiellement le peroxydicarbonate de di(2-éthylhexyl). Les peroxydes organiques ont avantageusement une température de demi-vie à une heure inférieure à 90°C. De plus, les peroxydes organiques ont avantageusement une température de stockage inférieure à 0°C. Les peroxydes organiques sont avantageusement liquides à la température de stockage, de préférence à une température de stockage inférieure à 0°C, mesurée à la pression atmosphérique. Les peroxydes organiques sont présents dans une teneur allant de 20 à 70 % en poids, de préférence dans une teneur allant de 40 à 60% en poids, et encore de préférence de 45 à 60%, par rapport au poids total de la composition. La composition comprend outre un ou plusieurs agents émulsifiants. De préférence, l’agent émulsifiant peut être un agent colloïde protecteur, en particulier choisi dans le groupe constitué par : un acétate de polyvinyle partiellement hydrolysé (PVA), une polyvinylpyrrolidone, un polyacrylate, une gomme de xanthane, une cellulose ou un dérivé de celle-ci, en particulier une méthylcellulose, une carboxyméthylcellulose, et un amidon ou un dérivé de celle-ci, et des mélanges de ceux-ci, encore préférentiellement est choisi dans le groupe constitué par un acétate de polyvinyle partiellement hydrolysé (PVA), une gomme de xanthane, une méthylcellulose, une carboxyméthylcellulose et des mélanges de ceux-ci, encore préférentiellement est un acétate de polyvinyle partiellement hydrolysé (PVA). De préférence, le polyvinyl acétate partiellement hydrolysé présente un degré d’hydrolyse de 50 à 75%/mol. De préférence, l’agent émulsifiant peut également être un tensioactif non ionique et/ou un tensioactif ionique. De préférence, l’agent émulsifiant est un tensioactif non ionique choisi de préférence dans le groupe constitué par les alcools gras oxyalkylénés (ou alcoxylés), les acides gras alcoxylés, les huiles végétales ou animales (hydrogénées ou non) oxyalkylénés (ou alcoxylés) les esters de sorbitant alcoxylés ou non, et leurs mélanges. De préférence, le ou les agents émulsifiants sont choisis dans le groupe consistant en un tensioactif non ionique, de préférence choisi dans le groupe constitué par les alcools gras oxyalkylénés, les acides gras alcoxylés, les huiles végétales ou animales (hydrogénées ou non) oxyalkylénés (ou alcoxylés) les esters de sorbitan alcoxylés ou non et leurs mélanges. Les motifs oxyalkylénés sont plus particulièrement des motifs oxyéthylénés (i.e. des groupes d’oxyde d’éthylène), oxypropylénés (i.e. des groupes d’oxyde de propylène), ou leur combinaison, de préférence oxyéthylénés ou une combinaison de motifs oxyéthylénés et de motifs oxypropylénés. De préférence, lorsque la composition selon l’invention comprend de l’acétate de polyvinyle partiellement hydrolysé (PVA) alors sa teneur est préférentiellement inférieure à 0,5% en poids, plus préférentiellement inférieure à 0,3% en poids, mieux encore inférieure à 0,2% en poids, par rapport au poids total de la composition. Dans un mode de réalisation particulièrement préféré, l’agent émulsifiant est un mélange d’agent colloïde protecteur, en particulier un acétate de polyvinyle partiellement hydrolysé, et d’un tensioactif non ionique. De préférence, lorsque l’acétate de polyvinyle partiellement hydrolysé (PVA) est présent dans la composition selon l’invention alors sa teneur est inférieure à au moins 0,2% en poids, par rapport au poids total de la composition. Le ou les agents émulsifiants peu(ven)t être présent(s) dans la composition selon l’invention dans une teneur allant de 0,05 à 10% en poids, de préférence dans une teneur allant de 0,1 à 5% en poids, plus préférentiellement de 0,1 à 2% en poids, par rapport au poids total de la composition. La composition peut comprendre en outre un ou plusieurs agents antigels. Par « agent antigel », on entend au sens de la présente invention un agent, de préférence un agent non-ionique, capable d’abaisser la température de fusion de l’eau d’au moins 5°C et de maintenir une émulsion sous forme liquide à des températures susceptibles d’être inférieures à -10°C, généralement inférieure à -15°C. Au sens de la présente invention, l’agent antigel est notamment différent du sel tel que défini selon l’invention. De préférence, le ou les agents antigels sont solubles dans l’eau à la température de stockage. Par « soluble dans l’eau à la température de stockage », on entend au sens de la présente invention, un composé ayant une solubilité dans l’eau mesurée à une température allant de -25 à 30°C à au moins 0,1 gramme/litre (g/l) (mesurée lorsque le composé introduit dans l’eau conduit à l’obtention d’une solution macroscopiquement homogène et transparente). De préférence, le ou les agents antigels présentent un poids moléculaire inférieur à 160 g/mol, de préférence présentent un poids moléculaire inférieur à 100 g/mol. De préférence, le ou les agents antigels sont choisis préférentiellement dans le groupe constitué par les monoalcools, diols et triols. De préférence, l’agent antigel est choisi dans le groupe constitué par les alcools en C 1 -C 6 , notamment en C 1 -C 4 . De préférence, l’agent antigel est choisi dans le groupe constitué par les alcools en C 1 -C 6 , préférentiellement choisis dans le groupe constitué par le méthanol, l'éthanol, l'éthylène glycol, l'isopropanol, le n-propanol, le propane-1,2-diol, le propane-1,3-diol, le glycérol, le butan-l-ol, le butan-2-ol, le butan-1,3-diol, le diethylene glycol, le triethyleneglycol et le butan-1,4-diol et leurs mélanges, de préférence l’éthanol. L’agent antigel est de préférence présent dans la composition selon l’invention dans un rapport pondéral antigel/eau inférieure à 1/1, de préférence inférieure à 1/2 en poids. La composition selon l’invention comprend au moins un sel. Ledit au moins un sel est notamment différent d’un tensioactif. De préférence, ledit au moins un sel est choisi dans le groupe constitué par les sels inorganiques, les sels organiques et leurs mélanges. De préférence, ledit au moins un sel répond à la formule chimique suivante : B y A w (I) Formule (I) dans laquelle : y est un nombre entier allant de 1 à 3, w est un nombre entier allant de 1 à 3, A est un anion organique ou inorganique, B est un cation choisi dans le groupe constitué par les cations de métaux alcalins, les cations de métaux alcalino-terreux et ammonium (NH 4 + ). Le sel respecte l’électroneutralité, c’est-à-dire que la valeur absolue de la somme des charges négatives des anions est égale à somme des charges positives des cations. De préférence, dans la formule (I) : w est égal à 1 ou 2, y est égal à 1 ou 2. A peut être un anion inorganique choisi dans le groupe constitué par le nitrate (NO 3 - ), le carbonate (CO 3 2- ), les halogénures, en particulier le chlorure (Cl - ), plus préférentiellement dans le groupe constitué par le nitrate (NO 3 - ) et les halogénures, en particulier le chlorure (Cl - ). A peut être un anion organique choisi dans le groupe constitué par les acides carboxyliques en C 1 -C 6 , préférentiellement en C 1 -C 4 , préférentiellement en C 1 -C 2 , mieux en C 2 , en particulier dans un groupe constitué par les acides carboxyliques en C 1 -C 6 . De préférence, A peut être un anion minéral choisi dans le groupe constitué par le nitrate (NO 3 - ) et les halogénures, en particulier le chlorure (Cl - ), ou un anion organique choisi dans le groupe constitué par les acides carboxyliques en C 1 -C 4 , préférentiellement en C 1 -C 2 , mieux en C 2 comme l’acétate (CH 3 COO - ). Plus préférentiellement, A est un anion inorganique, en particulier choisi dans le groupe constitué par le nitrate (NO 3 - ) et les halogénures, en particulier le chlorure (Cl - ). Avantageusement, B est un cation choisi dans le groupe constitué par les cations de métaux alcalins et les cations de métaux alcalino-terreux. De préférence, B est un cation choisi dans le groupe constitué par l’ion calcium (Ca 2+ ), l’ion magnésium (Mg 2+ ), l’ion sodium (Na + ), l’ion potassium (K + ) et l’ion lithium (Li + ), en particulier l’ion calcium, l’ion sodium et l’ion lithium. Avantageusement, le sel est soluble dans l’eau à au moins 0,8 mole d’ions par kilogramme d’eau, de préférence au moins 0,9 mole d’ions par kilogramme d’eau, plus préférentiellement à au moins 1,35 moles d’ions par kilogramme d’eau, mesurée à une température de -5°C. De préférence, ledit au moins un sel est choisi dans le groupe constitué par les sels de métaux alcalins, les sels de métaux alcalino-terreux, les sels d’ammonium et leurs mélanges. De préférence, ledit au moins un sel est choisi dans le groupe constitué par les sels de calcium, les sels de magnésium, les sels de sodium, les sels de potassium, les sels de lithium et leurs mélanges, plus préférentiellement choisi dans le groupe constitué par les sels de calcium, les sels de sodium, les sels de lithium et leurs mélanges. De préférence, ledit au moins un sel est choisi dans le groupe constitué par les halogénures de métaux alcalins, les acétates de métaux alcalins, les nitrates de métaux alcalins, les halogénures de métaux alcalins, et leurs mélanges. Plus préférentiellement, ledit au moins un sel est choisi dans le groupe constitué par le chlorure de sodium, le chlorure de calcium, l’acétate de sodium, le nitrate de lithium et leurs mélanges. Encore plus préférentiellement, ledit au moins un sel est un sel inorganique, en particulier choisi dans le groupe constitué par le chlorure de calcium, le chlorure de sodium, le nitrate de lithium et leurs mélanges. De préférence, le sel est présent dans une teneur allant de 1 à 15% en poids, plus préférentiellement dans une teneur allant de 1 à 10% en poids, mieux de 2 à 10% en poids, par rapport au poids total de la composition. De préférence, lorsque la composition comprend au moins un antigel, le rapport pondéral entre la teneur totale en agent(s) antigel(s) et la teneur totale en sel varie de 0,1 à 10, plus préférentiellement varie de 0,5 à 5. La composition selon l’invention comprend en outre de l’eau, de préférence dans une teneur allant de 15 à 58,9% en poids, par rapport au poids total de la composition. De préférence, la composition selon l’invention comprend : 20 à 70 % en poids d’un ou plusieurs peroxydes organiques choisis dans le groupe constitué par les peroxydicarbonates, les peroxyesters, les peroxydes de diacyle, en particulier les peroxydicarbonates, et leurs mélanges, un ou plusieurs agents émulsifiants, de préférence choisis dans le groupe constitué par les tensioactifs non ioniques, les agents colloïdes protecteurs et des mélanges de ceux-ci, un ou plusieurs agents antigels ayant un poids moléculaire inférieur à 160 g/mol, de préférence un poids moléculaire inférieur à 100 g/mol, et soluble dans l’eau à température ambiante, préférentiellement choisi dans le groupe constitué par les alcools en C 1 -C 6 , notamment en C 1 -C 4 , au moins un sel, et de l’eau. De préférence, la composition selon l’invention comprend : 20 à 70 % en poids d’un ou plusieurs peroxydes organiques choisis dans le groupe constitué par les peroxydicarbonates, préférentiellement choisi dans le groupe constitué par le peroxydicarbonate de di(2-éthylhexyl), le peroxydicarbonate de di-sec-butyl et leur mélange, un ou plusieurs agents émulsifiants choisis dans le groupe constitué par les tensioactifs non ioniques, les agents colloïdes protecteurs et des mélanges de ceux-ci, un ou plusieurs agents antigels ayant un poids moléculaire inférieur à 160 g/mol, de préférence un poids moléculaire inférieur à 100 g/mol et soluble dans l’eau à température ambiante, préférentiellement choisi dans le groupe constitué par les mono- et di-alcools en C 1 -C 6 , notamment en C 1 -C 4 , au moins un sel, de préférence choisi dans le groupe constitué par les halogénures de métaux alcalins, les acétates de métaux alcalins, les nitrates de métaux alcalins, les halogénures de métaux alcalins et leurs mélanges, et de l’eau. De préférence, la composition selon l’invention comprend : 20 à 70 % en poids d’un ou plusieurs peroxydes organiques choisis dans le groupe constitué par les peroxydicarbonates, préférentiellement le peroxydicarbonate de di(2-éthylhexyl), un ou plusieurs agents émulsifiants choisis dans le groupe constitué par les tensioactifs non ioniques, les agents colloïdes protecteurs et des mélanges de ceux-ci un ou plusieurs agents antigels choisi dans le groupe constitué par les mono- et di-alcools en C 1 -C 6 , notamment en C 1 -C 4 , en particulier l’éthanol, au moins un sel, de préférence choisi dans le groupe constitué par les halogénures de métaux alcalins, les acétates de métaux alcalins, les nitrates de métaux alcalins, les halogénures de métaux alcalins et leurs mélanges, et éventuellement de l’eau oxygénée, de l’eau. La composition selon l’invention peut également comprendre de l’eau oxygénée. La composition selon l'invention peut également comprendre un ou plusieurs additifs destinés à procurer à la composition finale des propriétés/caractéristiques particulières. Ces additifs seront idéalement présents pour la polymérisation ou copolymérisation finale. L’additif peut être choisi dans le groupe constitué par les antioxydants ; les agents de protection UV; les agents de mise en œuvre, ayant pour fonction d'améliorer l'aspect final lors de sa mise en oeuvre, telles que les amides grasses, l'acide stéarique et ses sels, l'éthylène bis-stéaramide ou les polymères fluorés ; les agents antibuées ; les agents anti-bloquants tels que la silice ou le talc ; les nanocharges comme par exemple les argiles ; les agents de couplage tels que les silanes ; les agents réticulants comme les peroxydes différents des peroxydes organiques selon l’invention ; les agents antistatiques ; les agents nucléants ; les pigments ; les colorants ; les plastifiants ; les fluidifiants. La composition selon l’invention peut éventuellement contenir un ou plusieurs additifs incluant les agents chélatants, des biocides par exemple des fongicides, des antiozonants, des antioxidants, des antidégradants, des agents gonflants et des agents de démoulage. La composition selon l’invention peut également contenir des additifs habituellement utilisés pour stabiliser le peroxyde organique ou retarder sa décomposition tels que des phlegmatisants (isododécane, huile minérale etc...) ou des hydroperoxydes. Ces additifs peuvent être ajoutés dans les quantités habituellement utilisées et connues de l'homme de l'art. Ces additifs sont généralement utilisés dans des teneurs comprises entre 10 ppm et 10 000 ppm en poids par rapport au poids de polymère final. Les plastifiants, les fluidifiants et les additifs retardateurs de flamme peuvent atteindre des quantités bien supérieures à 10 000 ppm. Préparation de la composition La composition selon l’invention peut être préparée en dispersant au moins l’agent émulsifiant, éventuellement un ou plusieurs agents antigels, un ou plusieurs sels, tels que définis précédemment, et éventuellement un ou plusieurs additifs, dans de l’eau pour obtenir une phase aqueuse puis en ajoutant un ou plusieurs peroxydes organiques à ladite phase aqueuse, le tout étant ensuite émulsionné au cours d'une étape d'émulsion. Les étapes mentionnées ci-dessus peuvent être exécutées dans l'ordre particulier prescrit ou dans un ordre différent. Hormis les étapes successives particulières du procédé de préparation de la composition selon l'invention, la préparation de l'émulsion ne se distingue en rien des techniques et appareils bien connus de l'homme du métier. La température à laquelle on prépare l'émulsion n'est pas critique mais elle doit être suffisamment réduite pour éviter un taux important de décomposition dont le résultat serait une perte du titre. La température choisie dépend du peroxyde organique. De préférence, l’étape d’émulsion est réalisée à une température inférieure à 5°C (Celsius). Par ailleurs, pour préparer les émulsions aqueuses, on utilise classiquement de l'eau désionisée ou de l'eau distillée. De préférence, l’étape d'émulsion est réalisée avec un mélangeur à fort taux de cisaillement pour diviser et/ou homogénéiser au mieux le peroxyde dans la phase aqueuse. A titre d'exemple, on pourra citer des agitateurs à pales et à ancre à rotation mécanique, les agitateurs à hélice, c'est-à-dire un ou plusieurs agitateurs montés sur un arbre commun, les agitateurs à turbine, c'est-à-dire ceux comportant des chicanes fixes sur la cuve mélangeuse ou en position adjacente aux organes agitateurs. On peut également utiliser des broyeurs colloïdaux et des homogénéisateurs. Selon une caractéristique de réalisation, le procédé selon l'invention est caractérisé en ce que l'on utilise un mélangeur ultrasonique ou un mélangeur rotor-stator. Suite à la préparation de l'émulsion, les étapes de pompage, le transfert dans un autre récipient et/ou le dépotage chez l’utilisateur final, doivent être effectuées le plus rapidement possible. C'est pourquoi les émulsions de peroxyde présentent de préférence une viscosité faible. De préférence, les émulsions de peroxydes organiques selon l'invention présentent une coulabilité ou temps d'écoulement mesuré par une technique de coupe consistométrique inférieure à 200 secondes, préférentiellement inférieure à 100 secondes (DIN 53211, diamètre de la coupe de viscosité 4 mm, Température de 5°C). Les étapes ultérieures de polymérisation ou de copolymérisation ne sont, dans le cadre de la présente invention, pas différentes de celle de l'art antérieur. Utilisation La présente invention concerne aussi l’utilisation d’une composition telle que définie précédemment pour la polymérisation ou la copolymérisation d’un ou plusieurs monomères éthyléniquement insaturés, en particulier d’un ou plusieurs monomères vinyliques, de préférence halogénés, et plus préférentiellement de chlorure de vinyle. A titre de monomères éthyléniquement insaturés, on peut citer les acrylates, les esters vinyliques, les monomères halogénure de vinyle, les éthers vinyliques, le butadiène, les composés vinyliques aromatiques tels que le styrène. De préférence, les monomères éthyléniquement insaturés sont choisis dans le groupe constitué par les monomères halogénure de vinyle (i.e. monomères vinyliques halogénés), en particulier le chlorure de vinyle ou le fluorure de vinyle, et plus préférentiellement le chlorure de vinyle. De préférence, la polymérisation ou copolymérisation est réalisée avec une suspension des monomères à polymériser. La composition d’émulsion aqueuse selon l’invention peut aussi être utilisée dans des applications telles les réactions de modifications polymères, les réactions de réticulation, les réactions de polymérisation en masse et les procédés de cuisson comme utilisés dans les résines polyesters insaturés. En particulier, la composition d’émulsion aqueuse selon l’invention peut aussi être utilisée pour modifier la rhéologie de polymères, en particulier du polypropylène. Polymère Un autre objet de la présente se rapporte au polymère, de préférence un polymère vinylique, encore préférentiellement un polymère vinylique halogéné, obtenu par polymérisation ou copolymérisation d’au moins un monomère éthyléniquement insaturé, tel que défini précédemment, en présence de la composition selon l’invention telle que définie ci-avant. De préférence, l’invention a trait au poly(chlorure de vinyle) obtenu par polymérisation du chlorure de vinyle en présence de la composition selon l’invention, en particulier du mélange de peroxydes organiques, tels que définis ci-avant. En particulier, la polymérisation du monomère chlorure de vinyle se produit en suspension, de préférence à une température d’initiation allant de 45°C à 70°C. Les exemples suivants servent à illustrer l’invention sans toutefois présenter un caractère limitatif. EXEMPLES Exemple 1 Les compositions A1, A2, A3, A4, A5, A6, A7, A8 et A9 suivantes sont préparées selon le même mode opératoire. La phase aqueuse contenant l’agent émulsifiant (à l’exception du Span 80), à savoir le tensioactif non ionique et le PVA, éventuellement l’agent antigel, le sel et l’eau est agitée entre 500 et 1000 tours par minute (tpm) et maintenue à -5°C (Celsius). Les peroxydes organiques (avec le Span 80 le cas échéant) sont ajoutés progressivement dans le réacteur contenant ce mélange. L'agitation est maintenue pendant trois minutes à 2000 tpm. L'ensemble est ensuite fortement agité à l'aide d'un « Ultraturrax type S-25N 18G » pendant huit minutes à 12500 tpm, puis sous agitation à l'aide d'une pâle à 1000 tpm pendant une minute. Chaque émulsion se fait sur 200 grammes au total. Les compositions sont ensuite stockées à une température de -20°C. Tests réalisés : La taille des gouttelettes est déterminée par des moyens conventionnels en utilisant la technique de diffraction de la lumière. Les mesures sont faites en utilisant un dispositif de Malvern Master Sizer 3000® à température ambiante. Le D50, taille moyenne de gouttelettes, représente la taille des particules pour laquelle 50% du volume de l'échantillon possède une granulométrie inférieure. Le D95 représente la taille des particules pour laquelle 95% du volume de l'échantillon possède une granulométrie inférieure. Les mesures du D50 et du D95 donnent une indication sur la distribution de la taille des particules au sein de l’émulsion. Les résultats sont donnés avec une précision de ± 0,5 µm (micromètre). La viscosité a été mesurée selon la norme ASTM D1200 – coupe FORD à une température de 5°C et est exprimée en seconde. Compositions : Les quantités des ingrédients ci-dessous sont indiquées en pourcentage en poids par rapport au poids total de la composition dans le tableau 1 ci-après : A1 A2 A3 A4 A5 A6 A7 A8 A9 Huile castor éthoxylée (Surfaline ® R20) 1,2 1,2 1,2 - - 1,2 1,2 1,2 - Tween® 80 - - - 0,8 0,8 - - - 0,8 Span® 80 - - - 0,8 0,8 - - - 0,8 Méthanol - - 6 - 10,4 6 5 - - Eau oxygénée - - - 2,08 - - - - - Alcotex® 72.5 (PVA) - - - - - 0,1 - - - 1,2-Propanediol - - - - - - - 12 10 CaCl 2 8,7 - 3,8 5,6 8,9 3,8 - - 4,7 NaCl - 8,7 - - - - - - - LiNO3 - - - - - - - 4 - Acétate de sodium - - - - - - 8 - - Peroxydicarbonate de di(2-éthylhexyl) (Luperox ® 223) 60,0 60,0 59,9 60,0 - 59,6 59.9 60.0 - di-sec-butyl peroxydicarbonate (Luperox ® 225) - - - - - - - - 50,4 t-butyl peroxypivalate (75% en poids Luperox ® 11 + 25% en poids isododécane) - - - - 59,8 - - - - Eau Qsp 100 Qsp 100 Qsp 100 Qsp 100 Qsp 100 Qsp 100 Qsp 100 Qsp 100 Qsp 100 Résultats : Au moment de la production des compositions Les résultats de taille moyenne de gouttelettes, de distribution de la taille des gouttelettes et de viscosité au moment de la production des compositions A1, A2, A3, A4, A5, A6, A7, A8 et A9 sont regroupés dans le tableau 2 ci-après : A1 A2 A3 A4 A5 A6 A7 A8 A9 D50 (µm) à T0 3,1 3,1 2,1 3,2 1,1 2,3 2,1 1,5 1,9 D95 (µm) à T0 7,7 7,1 5,3 7,5 2,2 4,5 3,4 2,4 3,6 Viscosité à 5°C 31 38 32 29 158 50 44 94 21 Les résultats montrent que les compositions selon l’invention présentent des gouttelettes ayant une taille moyenne fine, y compris en présence d’eau oxygénée. On constate également que la distribution de la taille des gouttelettes est étroite ce qui traduit une bonne homogénéité dans les émulsions. Les compositions selon l’invention présentent également une viscosité faible ce qui les rend plus faciles à manipuler. Stabilité des compositions A1 à A9 Les résultats de taille moyenne de gouttelettes, de taille maximale des gouttelettes ainsi que la distribution de la taille des gouttelettes déterminés sur une période de temps d’un mois à -20°C des compositions testées sont regroupés dans le tableau 3 ci-après : A1 A2 A3 A4 A5 A6 A7 A8 A9 D50 (µm) à T + 1 mois 4.0 2.8 3,1 2,7 1,0 2,3 2,1 1,6 2,3 D95 (µm) à T + 1 mois 8,2 7,0 5,8 7,1 2,2 4,4 3,5 2,4 8,9 D50 (µm) à T + 2 mois 3,2 2,8 2,1 2,8 1,0 D95 (µm) à T + 2 mois 7,2 6,9 5,3 7,2 2,2 On constate que les compositions selon l’invention restent fluides à une température de -20°C. Les résultats montrent que les compositions selon l’invention présentent une taille moyenne de gouttelettes, ainsi qu’une distribution de la taille des gouttelettes quasiment inchangées par rapport à celles mesurées au moment de la production de la composition. Ces émulsions sont donc stables au stockage, y compris en présence d’eau oxygénée dans l’émulsion. Les émulsions selon l’invention permettent avantageusement de réduire la présence d’alcool dans l’émulsion, tout en maintenant une émulsion liquide stable à une température de -20°C. Composition comprenant : - 20 à 70 % en poids d’un ou plusieurs peroxydes organiques, - un ou plusieurs émulsifiants, - éventuellement un ou plusieurs agents antigels, - au moins un sel et - de l’eau. Composition selon la revendication 1, caractérisée en ce que les peroxydes organiques sont choisis dans le groupe constitué par les peroxydicarbonates, les peroxyesters, les peroxydes de diacyle, les peroxykétals, les monoperoxycarbonates, les peroxydes de dialkyle et leurs mélanges, de préférence choisis dans le groupe constitué par les peroxydicarbonates, les peroxyesters, peroxydes de diacyle et leurs mélanges, encore préférentiellement les peroxydicarbonates. Composition selon la revendication 1 ou 2, caractérisée en ce que les peroxydes organiques sont des peroxydicarbonates choisis dans le groupe constitué par le peroxydicarbonate de di-sec-butyl, le peroxydicarbonate de dibutyl, le peroxydicarbonate de diisopropyl, le peroxydicarbonate de bis(3-methoxybutyl), le peroxydicarbonate de bis(isobutyl), le peroxydicarbonate de dineopentyle, le peroxydicarbonate de bis[2-(2-méthoxyéthoxy)éthyl], le peroxydicarbonate de bis (3-methoxy-3-méthylbutyl), le peroxydicarbonate de bis(2-ethoxyéthyl), le peroxydicarbonate de di(2-éthylhexyl), le peroxydicarbonate de bis(1-méthylheptyl), et leurs mélanges, de préférence choisis dans le groupe constitué par le peroxydicarbonate de di(2-éthylhexyl), le peroxydicarbonate de di-sec-butyl et leur mélange. Composition selon l’une quelconque des revendications 1 à 3, caractérisée en ce que les peroxydes organiques sont des peroxyesters choisis dans le groupe constitué par le tert-amyl peroxypivalate, le tert-butyl peroxypivalate, le tert- butyl peroxy isobutyrate, l’α-cumyl peroxyneodécanoate, α-cumyl peroxyneoheptanoate, le 2,4,4 triméthylpenty1-2- peroxyneodécanoate, le tert-butyl peroxyneoheptanoate, le tert-amyl peroxy 2-éthylhexanoate, le tertbutyl peroxy 2-éthylhexanoate, le 1,1,3,3 tétraméthyl butyl-peroxy-2 éthylhexanoate, le tert-amyl peroxyneodecanoate, le tert-butyl peroxyneodecanoate, 1,1,3,3 tetramethylbutylperoxypivalate, 3-hydroxy-1,1-diméthylbutyl peroxyneodécanoate, le tert-amyl peroxy n-heptanoate, le tert-butyl peroxy n-heptanoate, le tert-amyl peroxy n-octanoate, le tert-butyl peroxy n-octanoate et leurs mélanges. Composition selon l’une quelconque des revendications précédentes, caractérisée en ce que les peroxydes organiques sont des peroxydes de diacyle choisis dans le groupe constitué par le peroxyde de diisobutyroyl, le peroxyde de di(3,5,5-trimethylhexanoy1), le peroxyde de di(2-ethylhexanoy1), le peroxyde de di(n-heptanoyl), ainsi que les peroxydes asymétriques tels que le peroxyde de isobutyroyl octanoyl, le peroxyde de isobutyroyl decanoyl, le peroxyde de isobutyroyl lauroyl, le peroxyde de 2- éthylbutanoyl decanoyl, et leurs mélanges. Composition selon l’une quelconque des revendications précédentes, caractérisée en ce que le ou les agents émulsifiants sont choisis dans le groupe consistant en : - un tensioactif non ionique, de préférence choisi dans le groupe constitué par les alcools gras oxyalkylénés, les acides gras alcoxylés, les huiles végétales ou animales (hydrogénées ou non) oxyalkylénés, les esters de sorbitan alcoxylés ou non et leurs mélanges - un agent colloïde protecteur, en particulier choisi dans le groupe constitué par : un acétate de polyvinyle partiellement hydrolysé, une polyvinylpyrollidone, un polyacrylate, une gomme de xanthane, une cellulose ou un dérivé de celle-ci, en particulier une méthylcellulose, une carboxyméthylcellulose, et un amidon ou un dérivé de celle-ci, et des mélanges de ceux-ci, encore préférentiellement est choisi dans le groupe constitué par un acétate de polyvinyle partiellement hydrolysé, une gomme de xanthane, une méthylcellulose, une carboxyméthylcellulose et des mélanges de ceux-ci, encore préférentiellement est un acétate de polyvinyle partiellement hydrolysé.- des mélanges de ceux-ci. Composition selon l’une quelconque des revendications précédentes, caractérisée en ce que le ou les agents antigels présentent un poids moléculaire inférieur à 160 g/mol, de préférence un poids moléculaire inférieur à 100 g/mol. Composition selon l’une quelconque des revendications précédentes, caractérisée en ce que le ou les agents antigels sont choisis dans le groupe constitué par les alcools en C 1 -C 6 , de préférence choisis dans le groupe constitué par le méthanol, l'éthanol, l'éthylène glycol, l'isopropanol, le n-propanol, le propane-1,2-diol, le propane-1,3-diol, le glycérol, le butan-l-ol, le butan-2-ol, le butan-1,3-diol et le butan-1,4-diol et leurs mélanges. Composition selon l’une quelconque des revendications précédentes, dans laquelle ledit au moins un sel répondant à la formule suivante : B y A w (I) Formule (I) dans laquelle : y est un nombre entier allant de 1 à 3, w est un nombre entier allant de 1 à 3, A est un anion organique ou inorganique, B est un cation choisi dans le groupe constitué par les cations de métaux alcalins, les cations de métaux alcalino-terreux et ammonium (NH 4 + ). Composition selon l’une quelconque des revendications précédentes, caractérisée en ce que ledit au moins un sel est choisi dans le groupe par les halogénures de métaux alcalins, les acétates de métaux alcalins, les nitrates de métaux alcalins, les halogénures de métaux alcalins, et leurs mélanges. Composition selon l’une quelconque des revendications précédentes, dans laquelle ledit au moins un sel est présent dans une teneur allant de 1 à 15% en poids, plus préférentiellement dans une teneur allant de 2 à 10% en poids, par rapport au poids total de la composition. Composition selon l’une quelconque des revendications précédentes, comprenant au moins un antigel, le rapport pondéral entre la teneur totale en agent(s) antigel(s) et la teneur totale en sel allant de préférence de 0,1 à 10, plus préférentiellement varie de 0,5 à 5. Utilisation de la composition telle que définie selon l’une quelconque des revendications précédentes pour la polymérisation ou la copolymérisation d’un ou plusieurs monomères éthyléniquement insaturés. Utilisation selon la revendication 13, caractérisée en ce que les monomères éthyléniquement insaturés sont des monomères vinyliques halogénés, de préférence le chlorure de vinyle. Polymère, de préférence polymère vinylique, encore préférentiellement polymère vinylique halogéné, obtenu par polymérisation d’au moins un monomère éthyléniquement insaturé en présence de la composition telle que définie selon l’une quelconque des revendications 1 à 12.